ОЛОВЯННАЯ ГЛАЗУРЬ
TIN GLASE

Изобретение относится к промышленности строительных материалов и касается составов глухих оловянных глазурей, которые могут быть использованы в производстве печных изразцов.
2
2
2
3
2
3
2
Известна оловянная глазурь, содержащая, вес.ч.: SiO 44,96; SnO 15,66; PbO 26,92; AlO 5,12; FeO следы; CaO 0,51; MgO 1,23; NaO 6,11 [1]. Такая глазурь не является экологически безопасной, поскольку содержит токсичный компонент - PbO.
Задача изобретения состоит в получении экологически безопасной оловянной глазури.
2
2
2
3
2
2
3
2
2
2
3
2
2
3
Технический результат достигается тем, что оловянная глазурь, включающая SiO, SnO, AlO, CaO, MgO, NaO, дополнительно включает CrO, причем компоненты находятся при следующем соотношении, вес.ч.: SiO 42,3-49,5; SnO 25,0-27,0; AlO 12,0-16,0; CaO 1,0-1,5; MgO 4,5-5,5; NaO 5,5-6,5; CrO 1,5-2,0.
В таблице приведены составы оловянной глазури.
Компоненты
Содержание, вес.ч. в составах
1
2
3
SiO<sub>2</sub>
42,3
46,0
49,5
SnO<sub>2</sub>
27,0
26,0
25,0
Al<sub>2</sub>O<sub>3</sub>
16,0
14,0
12,0
CaO
1,2
1,3
1,5
MgO
5,5
5,0
4,5
Na<sub>2</sub>O
6,5
6,0
5,5
Cr<sub>2</sub>O<sub>3</sub>
1,5
1,7
2,0
Глазурь получают следующим образом.
Подготавливают, дозируют, смешивают и сплавляют в интервале температур 1400-1500°C необходимые шихтовые компоненты. Расплав гранулируют в воду. Полученную фритту размалывают с добавкой пластичной глины и триполифосфата натрия в количествах соответственно 3-5 и 0,1-0,15% от массы фритты. Влажность глазурного шликера выбирают в пределах 45-50%. Шликер наносят в виде тонкого слоя на поверхность обожженных изразцов и направляют на вторичный обжиг, который проводят при температуре 1000-1150°C.
Глазурь образует экологически безопасное глухое покрытие, прочно удерживающееся на поверхности изразцов.
Источники информации
1. Гехт Г. Керамика / Пер. с нем. - Л.-М.: Главная редакция химической литературы, 1938. - С.247.